(57)【要約】【課題】拡大投射された映像光のシンチレーションが一層低減され、黄色味の発現も抑制され、また角度依存性や色ムラが改善され得るプロジェクションスクリーンおよび画像表示装置を提供すること。【解決手段】プロジェクタ１によって生成された、光源からの光が変調された映像光を拡大投射するためのプロジェクションスクリーン２において、前記プロジェクションスクリーン２は、光拡散性微粒子をバインダー樹脂中に分散混合してなる光拡散層２２を備え、前記光拡散性微粒子は、その粒径の設計値に対し、±１．０μｍの範囲に含まれるように粒径分布が制御されていることを特徴とするプロジェクションスクリーンと、これを備える画像表示装置。【選択図】図１
2008026618.tif 000002
【特許請求の範囲】
【請求項１】
プロジェクタによって生成された、光源からの光が変調された映像光を拡大投射するためのプロジェクションスクリーンにおいて、
前記プロジェクションスクリーンは、光拡散性微粒子をバインダー樹脂中に分散混合してなる光拡散層を備え、
前記光拡散性微粒子は、その粒径の設計値に対し、±１．０μｍの範囲に含まれるように粒径分布が制御されていることを特徴とするプロジェクションスクリーン。
【請求項２】
前記光源からの光が変調された映像光が、光源からの光の位相が変動された映像光であることを特徴とする請求項１に記載のプロジェクションスクリーン。
【請求項３】
前記光拡散性微粒子が、屈折率１．４９以上１．５９以下の透明もしくは白濁色の粒子であり、前記光拡散性微粒子と前記バインダー樹脂との屈折率の差の絶対値Δnが０．０６以下であり、かつ、前記光拡散性微粒子の粒径が、下記式（１）〜（５）により求められる光拡散効率の比Ｑ（Ｂ）/Ｑ（Ｒ）が１より大きい範囲となるように選択されることを特徴とする請求項１または２に記載のプロジェクションスクリーン。
（１）m( R ) = m ( B ) = n2 / n1
（２）ρ( R ) = 4πr{ m( R ) − 1 } / λ( R )
（３）ρ( B ) = 4πr{ m( B ) − 1 } / λ( B )
（４）Q( R ) = 2 − 4sin[ ρ( R ) ] /ρ( R ) + 4{ 1 − cos[ρ( R ) ]} /ρ( R )2
（５）Q( B ) = 2 − 4sin[ ρ( B ) ] /ρ( B ) + 4{ 1 − cos[ρ( B ) ]} /ρ( B )2
（式中、ｍ（Ｒ）は、赤色光におけるバインダー樹脂の屈折率ｎ１／光拡散性微粒子の屈折率ｎ２であり、ｍ（Ｂ）は、青色光におけるバインダー樹脂の屈折率ｎ１／光拡散性微粒子の屈折率ｎ２であり、ｒは光拡散性微粒子の粒径の設計値であり、λ（Ｒ）は、赤色光の波長であり、λ（Ｂ）は、青色光の波長であり、Ｑ（Ｒ）は、赤色光における散乱効率であり、Ｑ（Ｂ）は、青色光における散乱効率である。）
【請求項４】
前記光拡散性微粒子と前記バインダー樹脂との屈折率の差の絶対値Δnにおける光拡散性微粒子の粒径分布が、その粒径の設計値に対して以下の範囲を満たすことを特徴とする請求項３に記載のプロジェクションスクリーン。
Δn＜０．０２のとき、光拡散性微粒子の粒径分布は、その粒径の設計値に対して±１．０μｍの範囲を満たす；
０．０２≦Δn＜０．０３のとき、光拡散性微粒子の粒径分布は、その粒径の設計値に対して±０．３μmの範囲を満たす；
０．０３≦Δn＜０．０４のとき、光拡散性微粒子の粒径分布は、その粒径の設計値に対して±０．２μmの範囲を満たす；
０．０４≦Δn＜０．０５のとき、光拡散性微粒子の粒径分布は、その粒径の設計値に対して±０．１２μmの範囲を満たす；
０．０５≦Δn＜０．０６のとき、光拡散性微粒子の粒径分布は、その粒径の設計値に対して±０．１μmの範囲を満たす。
【請求項５】
前記光拡散層は、透明樹脂部と光拡散性微粒子を含む光拡散部との２層を有し、前記光拡散部が、観察者側の面に配置されることを特徴とする請求項４に記載のプロジェクションスクリーン。
【請求項６】
前記光拡散層は、少なくとも２層から構成され、前記光拡散性微粒子の濃度および／または粒径が、該２層で互いに異なることを特徴とする請求項４に記載のプロジェクションスクリーン。
【請求項７】
請求項１〜６のいずれかに記載のプロジェクションスクリーンを備えてなることを特徴とする画像表示装置。
【発明の詳細な説明】
【技術分野】
【０００１】
本発明は、プロジェクタによって生成された、光源からの光が変調された映像光を拡大投射するためのプロジェクションスクリーンおよびこれを用いる画像表示装置に関する。
【背景技術】
【０００２】
近年、大型テレビの市場が大きくなっている中、プロジェクションテレビも大型テレビの一つとして注目されている。
【０００３】
プロジェクションテレビの主な光学部材は映像光投射源であるプロジェクタとプロジェクションスクリーンであり、前記プロジェクションスクリーンは一般的にフレネルレンズと光拡散シートとによって構成される。フレネルレンズは、プロジェクタからミラーで反射させた光を平行光にコリメートする機能を有し、光拡散シートは、光を水平もしくは垂直、斜め方向に拡散させる機能を有する。光拡散シートには、例えば、レンチキュラレンズ、マイクロレンズ、クロスレンチキュラレンズなどのレンズが一般的に設けられている。
【０００４】
従来のプロジェクションテレビはシンチレーションが強く、テレビ画面を観察した際にチラツキやギラツキが問題となっていた。そのため、プロジェクションスクリーンの光拡散シートに光拡散性微粒子を添加しヘイズを高めたり、スクリーン板厚を増加させたりして、ある程度解像度とコントラストを低下させ、若干画像をぼかすことによりシンチレーションを緩和する策をとっていた。
【０００５】
プロジェクションスクリーンの光拡散シートに光拡散性微粒子を添加する手法では、光拡散性微粒子は、シンチレーションを抑制するために、粒径を故意に揃えずに添加する必要がある。その理由は、粒径を揃えるとシンチレーションが増加してしまうからである。また、スクリーンのヘイズを高めるためには、添加量も多くする必要があった。
【０００６】
一方で、プロジェクタ側からの改良としては、特許文献１（特開平１１−６４７８９号公報）のように光学レンズ系の光軸を回転軸として回転する光インテグレータを具備させる手段や、特許文献２（特開２００５−１０７７２号公報）のように光源や導光部材の一部を振動させる手段や、特許文献３（特開２００３−２１８０６号公報）のように投影画像の光軸を微小角度範囲で振動させる手段等が提案されている。これらの手段は、光源からの光を変調させて、シンチレーション欠陥を低減させようとするものである。したがって、プロジェクタの開発に伴い、新たなスクリーンの構成が必要となってきた。
【特許文献１】特開平１１−６４７８９号公報
【特許文献２】特開２００５−１０７７２号公報
【特許文献３】特開２００３−２１８０６号公報
【発明の開示】
【発明が解決しようとする課題】
【０００７】
前述のような光源からの光を変調させて映像光を生成するプロジェクタを用いた場合、プロジェクタスクリーンにより拡大された映像光は、黄色味が強くなるという問題点がある。この問題点は、従来の光源からの光を変調させる手段をもたないプロジェクタを使用した場合でも若干見られる傾向ではあるが、前者のプロジェクタを用いた場合、黄色味が強くなるという問題点が著しい。
すなわち、従来の光源からの光を変調させる手段をもたないプロジェクタを使用した場合、シンチレーションを多く含んだままスクリーンに投射された光は、レンズや特に光拡散層を透過する際に位相が変調され、シンチレーションを緩和していた。しかし、光源からの光を変調させて映像光を生成するプロジェクタを用いた場合は、プロジェクタ内で既に変調された映像光を投射するので、従来のスクリーンの光拡散層では、観察者側に出射するときに波長による角度依存性が強調され、色ムラの原因の１つになったり、短波長の青色光が散乱し過ぎて観察者には赤色の光を多く含む光が届き、結果的に画面が黄色味を帯びたりと様々な不具合が生じてしまう。
【０００８】
したがって本発明の目的は、プロジェクタによって生成された、光源からの光が変調された映像光を拡大投射するためのプロジェクションスクリーンにおいて、拡大投射された映像光のシンチレーションが一層低減され、黄色味の発現も抑制され、また角度依存性や色ムラが改善され得るプロジェクションスクリーンを提供することである。また本発明の別の目的は、該プロジェクションスクリーンを備えた画像表示装置を提供することである。
【課題を解決するための手段】
【０００９】
請求項１に記載の発明は、プロジェクタによって生成された、光源からの光が変調された映像光を拡大投射するためのプロジェクションスクリーンにおいて、
前記プロジェクションスクリーンは、光拡散性微粒子をバインダー樹脂中に分散混合してなる光拡散層を備え、
前記光拡散性微粒子は、その粒径の設計値に対し、±１．０μｍの範囲に含まれるように粒径分布が制御されていることを特徴とするプロジェクションスクリーンである。
請求項２に記載の発明は、前記光源からの光が変調された映像光が、光源からの光の位相が変動された映像光であることを特徴とする請求項１に記載のプロジェクションスクリーンである。
請求項３に記載の発明は、前記光拡散性微粒子が、屈折率１．４９以上１．５９以下の透明もしくは白濁色の粒子であり、前記光拡散性微粒子と前記バインダー樹脂との屈折率の差の絶対値Δnが０．０６以下であり、かつ、前記光拡散性微粒子の粒径が、下記式（１）〜（５）により求められる光拡散効率の比Ｑ（Ｂ）/Ｑ（Ｒ）が１より大きい範囲となるように選択されることを特徴とする請求項１または２に記載のプロジェクションスクリーンである。
（１）m( R ) = m ( B ) = n2 / n1
（２）ρ( R ) = 4πr{ m( R ) − 1 } / λ( R )
（３）ρ( B ) = 4πr{ m( B ) − 1 } / λ( B )
（４）Q( R ) = 2 − 4sin[ ρ( R ) ] /ρ( R ) + 4{ 1 − cos[ρ( R ) ]} /ρ( R )2
（５）Q( B ) = 2 − 4sin[ ρ( B ) ] /ρ( B ) + 4{ 1 − cos[ρ( B ) ]} /ρ( B )2
（式中、ｍ（Ｒ）は、赤色光におけるバインダー樹脂の屈折率ｎ１／光拡散性微粒子の屈折率ｎ２であり、ｍ（Ｂ）は、青色光におけるバインダー樹脂の屈折率ｎ１／光拡散性微粒子の屈折率ｎ２であり、ｒは光拡散性微粒子の粒径の設計値であり、λ（Ｒ）は、赤色光の波長であり、λ（Ｂ）は、青色光の波長であり、Ｑ（Ｒ）は、赤色光における散乱効率であり、Ｑ（Ｂ）は、青色光における散乱効率である。）
請求項４に記載の発明は、前記光拡散性微粒子と前記バインダー樹脂との屈折率の差の絶対値Δnにおける光拡散性微粒子の粒径分布が、その粒径の設計値に対して以下の範囲を満たすことを特徴とする請求項３に記載のプロジェクションスクリーンである。
Δn＜０．０２のとき、光拡散性微粒子の粒径分布は、その粒径の設計値に対して±１．０μｍの範囲を満たす；
０．０２≦Δn＜０．０３のとき、光拡散性微粒子の粒径分布は、その粒径の設計値に対して±０．３μmの範囲を満たす；
０．０３≦Δn＜０．０４のとき、光拡散性微粒子の粒径分布は、その粒径の設計値に対して±０．２μmの範囲を満たす；
０．０４≦Δn＜０．０５のとき、光拡散性微粒子の粒径分布は、その粒径の設計値に対して±０．１２μmの範囲を満たす；
０．０５≦Δn＜０．０６のとき、光拡散性微粒子の粒径分布は、その粒径の設計値に対して±０．１μmの範囲を満たす。
請求項５に記載の発明は、前記光拡散層は、透明樹脂部と光拡散性微粒子を含む光拡散部との２層を有し、前記光拡散部が、観察者側の面に配置されることを特徴とする請求項４に記載のプロジェクションスクリーンである。
請求項６に記載の発明は、前記光拡散層は、少なくとも２層から構成され、前記光拡散性微粒子の濃度および／または粒径が、該２層で互いに異なることを特徴とする請求項４に記載のプロジェクションスクリーンである。
請求項７に記載の発明は、請求項１〜６のいずれかに記載のプロジェクションスクリーンを備えてなることを特徴とする画像表示装置である。
【発明の効果】
【００１０】
プロジェクションスクリーンの光拡散層において、バインダー樹脂に添加する光拡散性微粒子の粒径を大きくばらつかせず、ほぼ同じ粒径のものを選択することにより、入射してきた光の位相を過度に変動させることを抑えることが出来る。これにより、スクリーンからの出射光の波長の角度依存性も弱めることができ色ムラも緩和される。従来のスクリーンは、光拡散性微粒子の粒径にはバラツキがあり添加量も多かった構成であったが、本発明では、光拡散性微粒子をほぼ同粒径にし、必要な光拡散度を実現出来る程度の添加量の構成にすることで位相変調を適切な程度に抑えることができる。
【００１１】
また、光拡散性微粒子の粒径を調整することにより、青色光の散乱過度を抑えることが可能である。このことは、バインダー樹脂と光拡散性微粒子の屈折率差から算出される散乱効率の比率から説明でき、屈折率差からより適した粒径を選択することができる(逆に、粒径より使用する材料を選択することも可能である)。また散乱効率の調整により、より青味を帯びたスクリーンも実現可能である。また、請求項５に記載の発明のように、光拡散層は、透明樹脂部と光拡散性微粒子を含む光拡散部との２層を有し、前記光拡散部が、観察者側の面に配置されることで、レンズと光拡散部との間に距離ができるため、スクリーンの黄色味を抑えつつ、光拡散性微粒子の添加量を減らすことで全光線透過率、コントラスト、解像度の向上も可能である。
【００１２】
また本発明のプロジェクションスクリーンおよびこれを備えた画像表示装置は、上記のように、画面色ムラと黄色味を解決できることに加え、ほぼ同粒径な光拡散性微粒子を含む光拡散層は、散乱がある程度周期的となるため粒径にバラツキがある場合より、同じ光拡散度を再現してもザラツキ感を抑えることが可能で、より高品質な画像を提供できるようになる。ランダムな粒径では、光拡散性微粒子ごとの光散乱率が異なるため、同粒径の光拡散性微粒子を用いた光拡散層と同等の光拡散性だとしても微小単位面積あたりの光束にバラツキがでるため見た目としてザラツキ感が増すことが1つの原因である。周期的なレンズでは干渉現象が生じ、虹模様が観察されることもあるが、同粒径の光拡散性微粒子を含む光拡散層は、その混合において、バインダー樹脂中で光拡散性微粒子が正確に周期的に配されることはないため、光拡散性微粒子による干渉の問題はない。
【００１３】
したがって本発明によれば、プロジェクタによって生成された、光源からの光が変調された映像光を拡大投射するためのプロジェクションスクリーンにおいて、拡大投射された映像光のシンチレーションが一層低減され、黄色味の発現も抑制され、また角度依存性や色ムラが改善され得るプロジェクションスクリーンおよび画像表示装置を提供することができる。
【発明を実施するための最良の形態】
【００１４】
以下、本発明をさらに詳しく説明する。
図１は、本発明のプロジェクションスクリーンと、プロジェクタとを備えた画像表示装置を説明するための模式図である。
本発明に使用されるプロジェクタ１は、光源からの光の位相を変動するなどして、光源からの光を変調した映像光を生成する。このようなプロジェクタ１は、光源からの光を変調した映像光を生成するものであればとくに制限されず、公知のものから適宜選択することができ、例えば前述の特許文献１〜３に記載されている。
【００１５】
本発明におけるプロジェクションスクリーン２は、一実施形態において、例えばフレネルレンズ２１と光拡散シート２２との組み合せにより主に構成されている。プロジェクタ１からの映像光は、フレネルレンズ２１により、略平行光として射出される。フレネルレンズ２１は、公知のように、活性エネルギー線硬化型樹脂と、これを賦形する金型を用いてフレネルレンズを作製し、これとフレネルレンズ基材とを積層することにより得られる。また、光拡散シート２２は、フレネルレンズ２１からの平行光を受け、これを観察者側に水平方向に拡大投射する。光拡散シート２２は、例えばフレネルレンズ２１側から、レンチキュラーレンズ２２１、感光性材料２２２、遮光層２２３、光拡散層２２４がこの順で形成されている。
なお、本発明のプロジェクションスクリーンにおいて、上記に示した構成に限定されるものではない。
【００１６】
光拡散層２２４は、光拡散性微粒子をバインダー樹脂中に分散混合してなる。図２は、光拡散層２２４の一例を説明するための断面図である。図２において、光拡散性微粒子Ａは、バインダー樹脂Ｂ中でほぼ均一の濃度となるように分散している。光拡散性微粒子Ａの材料は、シリカなどの無機物、アクリル樹脂、有機シリコーン樹脂、メタクリル酸メチル重合物などの透明材料または白濁色の材料が選択される。なお着色された粒子は全光線透過率の低下を招くため、好ましくない。図２に示したように、光拡散層２２４に各色光が入射すると、光拡散性微粒子Ａによって光が拡散しながら光拡散層２２４から出射する。なお、光拡散層を複数層設け、光拡散性微粒子の濃度をバインダー樹脂中で厚み方向に変化させてもよい。
【００１７】
ここで、光拡散性微粒子は、その粒径の設計値に対し、±１．０μｍの範囲に含まれるように粒径分布が制御されていることが必要である。粒度分布の制御により、前述のように、シンチレーション、黄色味の発現の抑制効果が発現するとともに、角度依存性や色ムラも改善される。
【００１８】
また、光拡散性微粒子とバインダー樹脂との屈折率差の絶対値Δnは、０．０６以下であることが好ましい。さらに好ましくは、０．０２〜０．０６である。屈折率差が０．０２未満であると光の拡散性が乏しく、大量に光拡散性微粒子を添加したり、拡散層厚みを増加させたりする必要がでてくるためコストなどに問題がある。また、光拡散性微粒子の屈折率は１．４９以上１．５９以下であることが好ましい。
【００１９】
次に、光拡散性微粒子の粒径の設計値の決定手法について説明する。
まず、光拡散性微粒子の粒径が大きくなり過ぎるとザラツキなどの画質劣化につながることから光拡散性微粒子はおよそ50μm以下であることが好ましい。
また、光拡散性微粒子の粒径は、下記式（１）〜（５）により求められる光拡散効率の比Ｑ（Ｂ）/Ｑ（Ｒ）が１より大きい範囲となるように選択されることが好ましい。
（１）m( R ) = m ( B ) = n2 / n1
（２）ρ( R ) = 4πr{ m( R ) − 1 } / λ( R )
（３）ρ( B ) = 4πr{ m( B ) − 1 } / λ( B )
（４）Q( R ) = 2 − 4sin[ ρ( R ) ] /ρ( R ) + 4{ 1 − cos[ρ( R ) ]} /ρ( R )2
（５）Q( B ) = 2 − 4sin[ ρ( B ) ] /ρ( B ) + 4{ 1 − cos[ρ( B ) ]} /ρ( B )2
（式中、ｍ（Ｒ）は、赤色光におけるバインダー樹脂の屈折率ｎ１／光拡散性微粒子の屈折率ｎ２であり、ｍ（Ｂ）は、青色光におけるバインダー樹脂の屈折率ｎ１／光拡散性微粒子の屈折率ｎ２であり、ｒは光拡散性微粒子の粒径の設計値であり、λ（Ｒ）は、赤色光の波長であり、λ（Ｂ）は、青色光の波長であり、Ｑ（Ｒ）は、赤色光における散乱効率であり、Ｑ（Ｂ）は、青色光における散乱効率である。青色光の波長は、４５０〜４８５ｎｍ、具体的には４５０ｎｍであり、赤色光の波長は、６２５〜７４０ｎｍ、具体的には６５０ｎｍである。なお、超高圧水銀ランプを選択した場合は、青色光の波長は４３６ｎｍ、赤色光の波長は６５０ｎｍである。）
【００２０】
上記各式から、光拡散効率の比Ｑ（Ｂ）/Ｑ（Ｒ）が算出される。例えば、バインダー樹脂の屈折率が１．５３、光拡散性微粒子の屈折率が１．４９である場合の粒径による散乱効率比変化は図３のようになる。図３にしめすように、理論的に粒径が大きくなるにつれ各波長の散乱効率は２に近づいていき、青と赤の散乱効率比は次第に１に近づいていく。粒径が大きくなってくると粒子中の光路差に起因する粒子前方に透過する光における色の角度依存が強まる恐れがある。画面のザラツキ感の問題もあり、バインダー樹脂に添加される光拡散性微粒子の大きさの上限はある程度制限される。粒径の下限について、光拡散層としての役割を考慮すると適切なヘイズを維持しようとするとバインダー樹脂への添加量が増加し、粒径があまりに小さいと後方散乱の度合いも増すので全体として全光線透過率の低下を招く可能性がある。散乱効率比は１以上であれば基本的にスクリーンの黄色味を抑制可能であるので、その中で希望に応じた粒径を選択するのが良い。なお光拡散性微粒子の添加量は、一般的にバインダー樹脂に対して１〜３０重量％が好ましい。
【００２１】
前記屈折率の差の絶対値Δnにおける光拡散性微粒子の粒径分布、すなわち光拡散性微粒子の粒径の設計値に対する誤差は、Δnによって許容範囲が異なり、バラツキの程度によっては全く異なる散乱効率比になることが考えられる。散乱効率において精度０．０５の制御ができることを考慮すると、当該誤差は、以下の条件を満たすことが好ましい。
【００２２】
Δn＜０．０２のとき、光拡散性微粒子の粒径分布は、その粒径の設計値に対して±１．０μｍの範囲を満たす；
０．０２≦Δn＜０．０３のとき、光拡散性微粒子の粒径分布は、その粒径の設計値に対して±０．３μmの範囲を満たす；
０．０３≦Δn＜０．０４のとき、光拡散性微粒子の粒径分布は、その粒径の設計値に対して±０．２μmの範囲を満たす；
０．０４≦Δn＜０．０５のとき、光拡散性微粒子の粒径分布は、その粒径の設計値に対して±０．１２μmの範囲を満たす；
０．０５≦Δn＜０．０６のとき、光拡散性微粒子の粒径分布は、その粒径の設計値に対して±０．１μmの範囲を満たす。
なお、光拡散性微粒子の粒径がより小さい範囲では、誤差範囲はさらにシビアになってくる。よって、Δｎが０．０６よりも大きな場合は、数十nmの粒径の制御が要求されるため実用としては現実的ではない。
【００２３】
本発明に用いられるバインダー樹脂Ｂの材料としては、光拡散層を板状とするならば、アクリル系樹脂、ポリウレタン系樹脂、ポリエステル系樹脂、ポリ塩化ビニル系樹脂、ポリ酢酸ビニル系樹脂、セルロース系樹脂、ポリアミド系樹脂、フッ素系樹脂、ポリプロピレン系樹脂、ポリスチレン系樹脂の単体あるいは混合体が好適であり、光拡散層をフィルム状とするならば、アクリル系樹脂、ポリウレタン系樹脂、ポリエステル系樹脂、ポリ塩化ビニル系樹脂、ポリ酢酸ビニル系樹脂の単体あるいは混合体が良好であるが、特に限定されない。特にスクリーンへの応用では光拡散層上にハードコートを施し汚れ・キズからスクリーンを保護する構成をとっているため、ある程度の硬度は必須である。
【００２４】
光拡散層２２４は、バインダー樹脂に光拡散性微粒子を分散配合してなる光拡散インキを基材上に塗布して形成する方法や、バインダー樹脂に光拡散性微粒子を分散配合してなる樹脂製シ−トを積層することにより光拡散層を形成する方法など、公知の手段によって形成することができる。また、光拡散層の公知技術として、バインダー樹脂中で光拡散性微粒子を一様な濃度分布とする技術や、光拡散層の入射面側、中央部、もしくは出射面側で光拡散性微粒子の濃度分布を偏らせる技術などがあるが、本発明においては、光拡散層の形態にはとくに制限されず、いずれの光拡散層も採用することができる。なお、光拡散層２２４の厚さは、剛性不足による浮き・歪みや解像度の低下、応力による色ムラ等の問題が発生しないように、適宜決定すればよい。
【００２５】
さらに本発明の好適な形態を図４に示す。図４は、光拡散層２２４が、透明樹脂部２２４１と光拡散性微粒子Ａを含む光拡散部２２４２との２層を有し、光拡散部２２４２が、観察者側の面に配置されるプロジェクションスクリーンである。透明樹脂部２２４１としては、前記のバインダー樹脂を用いることができる。このような構成によれば、光拡散部２２４２が、観察者側の面に配置されることで、レンズと光拡散部２２４２との間に距離ができるため、スクリーンの黄色味を抑えつつ、光拡散性微粒子Ａの添加量を減らすことで全光線透過率、コントラスト、解像度の向上も可能である。光拡散部は、２層以上の構成であってもよい。この場合、光拡散部は、隣り合う層で光拡散性微粒子の粒径および濃度が異なるものであってもよい。なおこの形態では工程数が増加するためコスト、時間などを考慮した上で採用するかどうかを決定することが望ましい。
【００２６】
また光拡散層は、図５に示すように、少なくとも２層から構成され、光拡散性微粒子の濃度および／または粒径が、該２層で互いに異なることもできる。
例えば、図５（ａ）において、層５０１の粒径r = a , 濃度D = A / 層５０２のr = a , D = B (A<B ) / 層５０３のr = b ( a>b ), D = Cとする形態；
図５（ｂ）において、層５０１を透明樹脂部とし、層５０２のr = b , D = B  / 層５０３のr =a , D = Cとする形態；
図５（ｃ）において、層５０１のr = a , 濃度D = B / 層５０２のr = b , D = Cとする形態が挙げられる。
図５（ｂ）を例に説明すると、層５０１、５０２は拡散度確保が目的であり、場合によっては、散乱効率向上の補助的役割も担う。層５０２の構成材料は散乱比が1付近である粒径を使用すればある程度黄色味を抑えながら拡散度を得ることができ、散乱比が１より大きな粒径を選択するとより黄色味を抑え拡散層に青みをもたす補助的役割をする。層５０３(粒径が小さく、黄色味を抑えやすい層)で最終的な色味調整をするため、粒径と微細粒子濃度の調整がし易くなる。だが、これはあくまで一例に過ぎず、要求される特性により様々な構成ができる。
【００２７】
なお前記では、光拡散層２２４を光拡散シート２２側に設ける例を説明したが、本発明はこれに限定されず、フレネルレンズ２１側に光拡散層２２４を設けてもよい。あるいは、フレネルレンズ２１および光拡散シート２２の両方に光拡散層２２４を設けてもよい。
【実施例】
【００２８】
以下、実施例によって本発明をさらに説明する。
【００２９】
実施例１
（プロジェクションスクリーンの作製）
厚さ２ｍｍ、縦５６０ｍｍ×横９７０ｍｍのアクリル製の樹脂板をフレネルレンズ用基材とした。
フレネルレンズは、金型に紫外線硬化型樹脂を塗布し、その樹脂上に上記基材を積載し、露光後、離型しフレネルレンズを得た。
【００３０】
また、厚さ７５μｍのポリエチレンテレフタレートフィルムを光拡散シート用基材とした。
前記基材の片面あるいはレンチキュラーレンズ成型用ロールの成型面の少なくとも何れか一方に紫外線硬化性樹脂層を塗布形成し、前記基材をレンチキュラーレンズ成型用ロール対間を通してニップし、前記樹脂層に、前記レンズ成型用ロール形状を転写すると同時に、紫外線照射により、前記樹脂層を硬化させ、０．３ｍｍ以下のピッチのレンズ部を成型した。
次いで、紫外線硬化性樹脂の硬化物からなるレンチキュラーレンズが形成された前記基材の反レンズ部側に、ロールから供給された紫外線感光性粘着フィルムをラミネートした後、レンズ部側から紫外線を照射し、前記紫外線感光性粘着フィルムに、前記レンズ部の形状、ピッチに対応した露光部と非露光部を形成した。
次いで、前記紫外線感光性粘着フィルムの表面に、ロールから供給された黒色転写層を有する転写紙を重ね合わせ、ラミネートロール対を通し、前記紫外線感光性粘着フィルムの非露光部のみに黒色転写層を転写させ、遮光パターンを形成した。
次いで、前記遮光パターン上に、本実施例にかかる光拡散層を、粘着層を介して積層形成した。
【００３１】
光拡散層は、図４で示した形態を有し、アクリル樹脂からなる透明樹脂部（厚さ１０μｍ）と、バインダー樹脂としてアクリル樹脂を用い、このバインダー樹脂中に光拡散性微粒子を１０質量％の割合で含む光拡散部（厚さ１０μｍ）を有し、光拡散部を観察者側とした。
光拡散性微粒子の材質は、シリカ粒子であり、その粒径は１５μｍ（設計値）、屈折率は１．４９である。また、バインダー樹脂の屈折率は１．５３である。
シリカ粒子の粒径分布は、１５μｍ±０．１０μmであった。
また、光拡散効率の比Ｑ（Ｂ）/Ｑ（Ｒ）は１．５０であった。
【００３２】
プロジェクタとして光源からの光の位相を変動させる手段を備えたプロジェクタを用い、これと前記プロジェクションスクリーンを組み合わせて、図１に示すようなプロジェクションテレビを構成し、画像のシンチレーション、黄色味、角度依存性、色ムラを評価した。その結果、観察者５０人中、シンチレーション、黄色味、角度依存性、色ムラに改善が必要であるとした者はゼロであった。
【００３３】
比較例１
シリカ粒子の粒径分布を、１５μｍ±１．２０μmに調整したこと以外は、実施例１を繰り返した。その結果、観察者５０人中、シンチレーション、黄色味に改善が必要であるとした者は４０人であり、角度依存性、色ムラに改善が必要であるとした者は１０人であった。
【産業上の利用可能性】
【００３４】
本発明によれば、プロジェクタによって生成された、光源からの光が変調された映像光を拡大投射するためのプロジェクションスクリーンにおいて、シンチレーション、黄色味、角度依存性、色ムラが改善されたプロジェクションスクリーンおよびこれを用いた画像表示装置を提供することができ、大型テレビへの応用が期待される。
【図面の簡単な説明】
【００３５】
【図１】本発明のプロジェクションスクリーンと、プロジェクタとを備えた画像表示装置を説明するための模式図である。
【図２】光拡散層の一例を説明するための断面図である。
【図３】バインダー樹脂の屈折率が１．５３、光拡散性微粒子の屈折率が１．４９である場合の粒径による散乱効率比変化を示す図である。
【図４】本発明のプロジェクションスクリーンのさらに好適な形態を説明するための図である。
【図５】光拡散層が少なくとも２層から構成され、光拡散性微粒子の濃度および／または粒径が、該２層で互いに異なる形態を説明するための断面図である。
【符号の説明】
【００３６】
Ａ……光拡散性微粒子、  Ｂ……バインダー樹脂、  １……プロジェクタ、  ２……プロジェクションスクリーン、  ２１……フレネルレンズ、  ２２……光拡散シート、  ２２１……レンチキュラーレンズ、  ２２２……感光性材料、  ２２３……遮光層、  ２２４……光拡散層、  ２２４１……透明樹脂部、  ２２４２……光拡散部、  ５０１，５０２，５０３……層。
【図１】
2008026618.tif 000003
【図２】
2008026618.tif 000004
【図３】
2008026618.tif 000005
【図４】
2008026618.tif 000006
【図５】
2008026618.tif 000007